(57)【特許請求の範囲】
【請求項１】
不可避不純物である場合を除いて、カドミウム及びリンを含まないろう付け溶加材であって、銅と、１５．５重量パーセント〜２４重量パーセントの銀、１０重量パーセント〜３５重量パーセントの亜鉛、６重量パーセント〜１９重量パーセントのマンガン、インジウム、ガリウム、スズ及びこれらの組み合わせからなる群から選択された合計０．１重量パーセント〜５重量パーセントの少なくとも２つの金属とを含み、残りが、銅と不可避不純物である、ろう付け溶加材。
【請求項２】
１５．５重量パーセント〜２１重量パーセントの銀を含む、請求項１に記載のろう付け溶加材。
【請求項３】
インジウム、ガリウム、スズ及びこれらの組み合わせからなる群から選択された少なくとも１つの金属を１重量パーセント〜４重量パーセント含む、請求項１又は２に記載のろう付け溶加材。
【請求項４】
１〜５重量パーセントのインジウム及びガリウムの組み合わせを含み、スズは、不可避不純物である場合を除き存在しない、請求項１又は２に記載のろう付け溶加材。
【請求項５】
ケイ素、アンチモン、チタン、リチウム、ゲルマニウム、ニッケル、鉄又はコバルトからなる群の１つの追加金属を、０．０５重量パーセント〜６重量パーセントの量で更に含む、請求項１〜４のいずれか一項に記載のろう付け溶加材。
【請求項６】
１５重量パーセント〜２５重量パーセントの亜鉛を含む、請求項１〜５のいずれか一項に記載のろう付け溶加材。
【請求項７】
７重量パーセント〜１５重量パーセントのマンガンを含む、請求項１〜６のいずれか一項に記載のろう付け溶加材。
【請求項８】
８重量パーセント〜１９重量パーセントのマンガンを含む、請求項１〜６のいずれか一項に記載のろう付け溶加材。
【請求項９】
前記不可避不純物が、包括的に、０．５重量パーセントの量を超えない、請求項１〜８のいずれか一項に記載のろう付け溶加材。
【請求項１０】
パラジウム、金、イリジウム、ロジウム、ルテニウム、オスミウム、白金又はこれらの組み合わせを、０．００１重量パーセント〜１重量パーセントの量で更に含む、請求項１〜９のいずれか一項に記載のろう付け溶加材。
【請求項１１】
ケイ素を最大１重量パーセントの量で含む、請求項１〜１０のいずれか一項に記載のろう付け溶加材。
【請求項１２】
コバルトを最大２重量パーセントの量で更に含む、請求項１〜１１のいずれか一項に記載のろう付け溶加材。
【請求項１３】
請求項１〜１２のいずれか一項に記載のろう付け溶加材を含む、サンドイッチ型ろう付け溶加材。
【請求項１４】
鋼、ステンレス鋼、銅若しくはその合金、ニッケル若しくはその合金、ニッケルクロム合金、銅クロム合金、銅若しくは銀複合材料、超硬合金又はこれらの組み合わせで作製された部品を、鋼、ステンレス鋼、工具鋼、銅若しくはその合金、ニッケル若しくはその合金、超硬合金、ダイヤモンド又はこれらの組み合わせで作製された母材にろう付けするための、請求項１〜１３のいずれか一項に記載のろう付け溶加材の使用。
【請求項１５】
超硬合金のこ刃、ミリングツール、ドリルビット、接点材料若しくは医療機器、熱交換器又はコンプレッサを作製するための、請求項１〜１４のいずれか一項に記載のろう付け溶加材の使用。
【請求項１６】
請求項１〜１３のいずれか一項に記載のろう付け溶加材とフラックスとの組み合わせで作製される造形品。
【請求項１７】
ろう付けによって金属部品を結合する方法であって、
−母材を提供するステップと、
−母材に接続される部品を提供するステップと、
−母材と部品をろう付けに適するように互いに配置するステップと、
−請求項１〜１２のいずれかのろう付け溶加材又は請求項１６の造形品を、前記母材、前記部品又は両方に、ろう付けに適する方法で接触させて配置するステップと、
−結合部品を得るためにろう付けをもたらすのに十分な温度で前記配置を熱処理するステップと、
−結合部品を冷却するステップと、を含む方法。
【発明の詳細な説明】
【技術分野】
【０００１】
本発明は、ろう付け溶加材、サンドイッチ型ろう付け溶加材、ろう付け溶加材の使用、及びろう付け溶加材とフラックスの組み合わせ、並びにろう付け物品をろう付けすることによって金属部分を接合する方法に関する。
【背景技術】
【０００２】
ろう付けは、連続生産と工作物試作の両方で部品を接合するための重要な技術である。
【０００３】
ろう付けは、材料に与えるストレスが低レベルで、必要に応じてフラックス及び／又は不活性ガスを使用して、金属部品を金属加材（はんだ）によって接合する低コストの方法である。はんだの融解温度は、はんだによって接合され濡らされる金属の融解温度よりも低く、金属は溶融されない。
【０００４】
はんだ材料は、その液相線温度によってはんだ付け溶加材とろう付け溶加材に分けられ、４５０℃を超える液相線温度を有するはんだは、ろう付け溶加材と呼ばれ、４５０℃未満の液相線温度を有するものは、はんだ付け溶加材又は軟質はんだと呼ばれる。例えば、軟質はんだは、電子的用途に使用され、その理由は、温度が高すぎると使用部品を破損させることがあるからである。
【０００５】
融解範囲が６００〜８００℃のことが多い一般的なろう付け溶加材は、Ａｇ−Ｃｕ−Ｚｎろう付け溶加材である。そのようなろう付け溶加材は、例えば、ＤＩＮ  ＥＮ  ＩＳＯ  １７６７２とＡＷＳ  Ａ５．８Ｍ／Ａ５．８−２０１１（ろう付け溶加材）などの規格と米国特許第２０１９９８４（Ａ）号に記載されている。そのような合金は、いくつかの用途に使用できるが、腐食の影響を受けやすいため全ての要件を満たすとは限らず、所定の銀含有率の合金の融解範囲は、きわめて低いことが望ましい。
【０００６】
更に、ニッケル（Ｎｉ）とマンガン（Ｍｎ）も含み、銀含有率がより高い、改良されたＡｇ−Ｃｕ−Ｚｎろう付け溶加材も既知であり、例えばＤＥ  １９７２５９５６で公開されている。そのようなろう付け溶加材は、工具産業に使用されることが多い。ろう付け結合の強度を高め、また工具鋼の濡れ性の挙動を改善するために、ニッケルが加えられる。しかしながら、この結果、合金の融解範囲が高くなる。
【０００７】
ＥＰ−Ａ−１０７８７１１は、少量のガリウム、インジウム、スズ又はマンガンを含むことがあるＡｇ−Ｃｕ−Ｚｎろう付け溶加材を開示している。しかしながら、これらの合金は、多くの場合、延性や変形性のような機械的性質を欠き、更に、融解範囲が高くまた高い銀含有率のろう付け材料の欠点も示す。
【０００８】
したがって、目的は、生産しやすく、所定の銀含有率で低い融点を有し、周囲温度で良好な変形性（例えば、冷間圧延又は冷間伸線のため）を有し、ろう付け結合に十分な延性を有し、生態学的に無害になるようにカドミウムを含まないろう付け溶加材を提供することであった。
【０００９】
当該技術分野では、Ａｇ−Ｃｕ−Ｘ合金のＡｇ含有率が、二成分Ａｇ−Ｃｕ系の共融挙動による合金の液相線温度に重大な役割をすることは周知である。
【００１０】
所定の銀含有率での低い融点は、ある固定のＡｇ含有率（例えば、２５％）の場合、融解温度がＤＩＮ  ＥＮ  ＩＳＯ  １７６７２とＡＷＳ  Ａ５．８Ｍ／Ａ５．８−２０１１（ろう付け溶加材）及び米国特許第２０１９９８４（Ａ）号による標準合金と比較して、かなり低くなることを意味する（１５℃以上低くなる）。
【００１１】
所定のＡｇ含有率における液相線温度のこの改善は、他の合金元素を適切に選択することによって達成され得る。
【発明の概要】
【課題を解決するための手段】
【００１２】
本目的は、カドミウム及びリンを含まないろう付け溶加材であって、
５重量パーセント〜４９重量パーセントの銀（Ａｇ）と、
１０重量パーセント〜３５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの少なくとも１つの金属と、銅と不可避不純物の残部とを含み、ただし、銀含有率が３５重量パーセント〜４９重量パーセントである場合、マンガン含有率が８重量パーセントを超え、全ての成分の割合を足し合わせると、１００重量パーセントである、ろう付け溶加材によって解決される。
【００１３】
発明の簡単な説明
１．不可避不純物である場合を除いてカドミウム及びリンを含まないろう付け溶加材であって、銅と、１５．５重量パーセント〜４９重量パーセントの銀と、１０重量パーセント〜３５重量パーセントの亜鉛と、６重量パーセント〜１９重量パーセントのマンガンと、インジウム、ガリウム、スズ及びこれらの組み合わせからなる群から選択された０．１重量パーセント〜５重量パーセントの少なくとも１つの金属とを含み、残りが銅と不可避不純物であり、ただし、銀含有率が３５重量パーセント〜４９重量パーセントの場合、マンガン含有率が８重量パーセントを超える、ろう付け溶加材。
【００１４】
Ｍｎは、所定のＡｇ含有率で従来のＡｇ−Ｃｕ−Ｚｎ系を低い液相線温度に拡張する。Ａｇ−Ｃｕ−Ｚｎ−Ｍｎ液相線温度は、所望の低い液相線温度には２０〜５０℃高すぎる。したがって、Ｓｎ／Ｉｎ／Ｇａが、液相線温度を低くするために必要とされ、Ａｇ−Ｃｕ−Ｚｎ−Ｓｎ合金系との競合を可能にする。
【００１５】
２．１５重量パーセント〜２５重量パーセントの亜鉛を含む項１のろう付け溶加材。
【００１６】
Ｚｎ含有率が高すぎると合金が脆くなり、低過ぎると液相線温度が高くなる。
【００１７】
３．７重量パーセント〜１５重量パーセントのマンガンを含む項１又は２のろう付け溶加材。
【００１８】
含有率が低過ぎると液相線温度が高くなり、Ｍｎ濃度が高すぎると濡れ性の問題が起こる。
【００１９】
４．１５．５重量パーセント〜４４重量パーセント、１５．５重量パーセント〜２４重量パーセント、又は１５．５重量パーセント〜２１重量パーセントの銀を含む、項１〜３のいずれかのろう付け溶加材。
【００２０】
代用するのに望ましいＡｇ範囲は、６５０〜８５０℃の液相線温度に達する。
【００２１】
５．８重量パーセント〜１９重量パーセントのマンガンを含む項１〜４のいずれかのろう付け溶加材。
【００２２】
６．インジウム、ガリウム、スズ及びこれらの組み合わせからなる群から選択された１重量パーセント〜４重量パーセントの金属を含む、項１〜５のいずれかのろう付け溶加材。
【００２３】
Ｓｎ／Ｉｎ／Ｇａは、液相線温度を低くするために必要とされ、Ａｇ−Ｃｕ−Ｚｎ−Ｓｎ合金系との競争を可能にする。
【００２４】
７．インジウム、ガリウム、スズ及びこれらの組み合わせからなる群から選択された１〜３重量パーセントの第２及び／又は第３の金属を含む、項１〜６のいずれかのろう付け溶加材。
【００２５】
８．１〜５重量パーセント、１〜４重量パーセントの量、１〜３重量パーセントの量、１〜２重量パーセントの量のインジウム、ガリウム又はこれらの組み合わせを含み、不可避不純物の場合を除きスズを含まない、項１〜６のいずれか一項のろう付け溶加材。
【００２６】
９．第２及び／又は第３の金属が、１〜２重量パーセントの量で含まれる、項７のろう付け溶加材。
【００２７】
液相線が、Ｓｎ２又はＩｎ１だけよりも効果的に低下するので、Ｓｎ２Ｉｎ１のような組み合わせが有益である。
【００２８】
１０．不可避不純物が、包括的に、０．５重量パーセント又は０．３重量パーセントの量を超えない、項１〜８のいずれかのろう付け溶加材。
【００２９】
さもなければ、ろう付け合金の特性の変化が大きすぎ、例えば、Ｐｂ／Ｂｉ添加によって延性が低下する。
【００３０】
１１．ケイ素、アンチモン、パラジウム、金、イリジウム、ロジウム、ルテニウム、オスミウム、白金、チタン、リチウム、ゲルマニウム、ニッケル、鉄、コバルト又はこれらの組み合わせからなる群から選択された金属を更に含み、これら金属は、場合によって、最大６重量パーセントの量、より具体的にはこれらの金属の総量の０．０５重量パーセント〜６重量パーセントの量で存在することができる、項１〜９のいずれかのろう付け溶加材。
【００３１】
この群は、特性に悪影響を及ぼさない。これと対照的に、例えば工具鋼の濡れ性などの選択された特性を改善することができる。
【００３２】
１２．ケイ素、アンチモン、チタン、リチウム、ゲルマニウム、ニッケル、鉄又はコバルトからなる群の１つの追加金属を、０．０５重量パーセント〜６重量パーセントの量で更に含む、項１〜１０のろう付け溶加材。
【００３３】
１３．ニッケルを最大７重量パーセントの量で含む、項１〜１１のいずれかのろう付け溶加材。
【００３４】
ニッケルが、鋼及び特に工具鋼上のろう付け合金の濡れ性及び流れ挙動を改善する。
【００３５】
１４．アンチモン、チタン、鉄、ニッケル又はコバルトをそれぞれ最大５重量パーセントの量で含む、項１〜１３のいずれかのろう付け溶加材。
【００３６】
アンチモンは、更に液相線を低下させ、鉄、ニッケル、コバルトが、合金の延性を高め、鋼の濡れ性を改善する。
【００３７】
１５．ゲルマニウム又はチタンを最大３重量パーセントの量で含む、項１〜１４のいずれかのろう付け溶加材。
【００３８】
チタンは、セラミックのような「濡れにくい」面上の濡れ性を合金化する合金化活性成分である。
【００３９】
ゲルマニウムは、合金の鋼の濡れ性を改善することが周知である。
【００４０】
１６．アンチモン、ゲルマニウム、リチウム、ケイ素又はコバルトを最大２重量パーセントの量で含む、項１〜１５のいずれかのろう付け溶加材。
【００４１】
リチウムとケイ素が、合金の液相線温度をきわめて効率的に低下させ、ケイ素が、特に流れ挙動を改善する。
【００４２】
１７．ケイ素又はリチウムを最大１重量パーセントの量で含む、項１〜１６のいずれかのろう付け溶加材。
【００４３】
リチウムとケイ素が、合金の液相線温度をきわめて効率的に低下させ、ケイ素が、特に流れ挙動を改善する。しかしながら、両方の元素が多すぎると、合金とろう付け結合が脆くなる可能性がある。
【００４４】
１８．銅を５重量パーセント〜６８．４重量パーセントの量で含む、項１〜１７のいずれかのろう付け溶加材。
【００４５】
１９．銅を７重量パーセント〜６１．５重量パーセントの量で含む、項１〜１８のいずれかのろう付け溶加材。
【００４６】
２０．銅を２１重量パーセント〜６８．４重量パーセントの量で含む、項１〜１９のいずれかのろう付け溶加材。
【００４７】
２１．銅を３４．３重量パーセント〜５２重量パーセントの量で含む、項１〜２０のいずれかのろう付け溶加材。
【００４８】
２２．ケイ素を、０．０１重量パーセント〜２重量パーセント、特に０．０５重量パーセント〜１重量パーセント、０．０５重量パーセント〜０．８重量パーセント、０．０５重量パーセント〜０．５重量パーセント、０．１重量パーセント〜０．４５重量パーセント、０．１５重量パーセント〜０．４５重量パーセント、又は０．２重量パーセント〜０．４重量パーセントの量で含む、項１〜２１のいずれかのろう付け溶加材。
【００４９】
ケイ素が、合金の液相線温度をきわめて効率的に低下させ、ケイ素が、特に流れ挙動を改善する。
【００５０】
２３．アンチモンを、０．０１重量パーセント〜５重量パーセント、特に０．０５重量パーセント〜２重量パーセント、０．０５重量パーセント〜１重量パーセント、０．０５重量パーセント〜０．５重量パーセント、０．０５重量パーセント〜０．３重量パーセント、０．０５重量パーセント〜０．１５重量パーセントの量で含む、項１〜２２のいずれかのろう付け溶加材。
【００５１】
アンチモンが、更に、液相線を低下させる可能性があり、高すぎると合金が脆くなる。
【００５２】
２４．チタンを、０．０１重量パーセント〜５重量パーセント、特に０．０５重量パーセント〜３重量パーセント、０．０５重量パーセント〜１．５重量パーセント、０．１重量パーセント〜１重量パーセント、０．１重量パーセント〜０．７５重量パーセント、０．１重量パーセント〜０．５重量パーセント、又は０．１重量パーセント〜０．３重量パーセントの量で含む、項１〜２３のいずれかのろう付け溶加材。
【００５３】
チタンが、セラミックのような「濡れにくい」面の濡れ性を合金化する合金化活性成分である。
【００５４】
２５．リチウムを、０．００１重量パーセント〜２重量パーセント、特に０．０１重量パーセント〜１重量パーセント、０．０１重量パーセント〜１重量パーセント、０．０１重量パーセント〜０．８重量パーセント、０．０１重量パーセント〜０．５重量パーセント、０．０１重量パーセント〜０．４重量パーセント、又は０．０１重量パーセント〜０．２重量パーセントの量で含む、項１〜２４のいずれかのろう付け溶加材。
【００５５】
リチウムが、合金の液相線温度をきわめて効率的に低下させる。しかしながら、リチウムの量が多すぎると、合金とのろう付け結合が脆くなる可能性がある。
【００５６】
２６．ゲルマニウムを、０．０１重量パーセント〜３重量パーセント、特に０．０５重量パーセント〜２重量パーセント、０．０５重量パーセント〜１重量パーセント、０．０５重量パーセント〜０．８重量パーセント、０．０５重量パーセント〜０．５重量パーセント、０．１重量パーセント〜０．４５重量パーセント、０．１５重量パーセント〜０．４５重量パーセント、又は０．２重量パーセント〜０．４重量パーセントの量で含む、項１〜２５のいずれかのろう付け溶加材。
【００５７】
ゲルマニウムが、合金の鋼の濡れ性を改善する。
【００５８】
２７．ニッケルを、０．００１重量パーセント〜７重量パーセント又は０．００１重量パーセント〜６重量パーセント、特に０．０１重量パーセント〜５重量パーセント、０．０５重量パーセント〜４重量パーセント、０．０５重量パーセント〜３重量パーセント、０．０５重量パーセント〜２重量パーセント、０．１重量パーセント〜１重量パーセント、又は０．１重量パーセント〜０．５重量パーセントの量で含む、項１〜２６のいずれかのろう付け溶加材。
【００５９】
ニッケルが、鋼及び特に工具鋼のろう付け合金の濡れ性並びに流れ挙動を改善する。量が多すぎると液相線温度が高くなりすぎる。
【００６０】
２８．鉄を、０．００１重量パーセント〜５重量パーセント、特に０．０１重量パーセント〜２重量パーセント、０．０５重量パーセント〜１重量パーセント、０．０５重量パーセント〜０．８重量パーセント、０．０５重量パーセント〜０．５重量パーセント、又は０．０５重量パーセント〜０．３重量パーセントの量で含む、項１〜２７のいずれかのろう付け溶加材。
【００６１】
鉄の追加が少ないと合金の延性が高まる。
【００６２】
２９．コバルトを、０．００１重量パーセント〜５重量パーセント、又は最大２重量パーセント、特に０．０１重量パーセント〜２重量パーセント、０．０５重量パーセント〜１重量パーセント、０．０５重量パーセント〜０．８重量パーセント、０．０５重量パーセント〜０．５重量パーセント、又は０．０５重量パーセント〜０．３の量で含む、項１〜２８のいずれかのろう付け溶加材。
【００６３】
追加のコバルトが少ないと合金の延性が高まり、コバルトは、鋼の合金の濡れ性を改善する。
【００６４】
３０．パラジウム、白金、ルテニウム、オスミウム、金、イリジウム、ロジウム及びこれらの組み合わせからなる群から選択された１つ以上の金属を、最大１重量パーセントの量、又は０．００１重量パーセント〜０．５重量パーセント又は０．０１重量パーセント〜１重量パーセントの量で含む、項１〜２９のいずれかのろう付け溶加材。
【００６５】
これらの元素、特にパラジウムは、鋼の濡れ性を改善する。
【００６６】
３１．以上の項のいずれかによるろう付け溶加材を含むサンドイッチ型ろう付け溶加材。
【００６７】
３２．フラックスで被覆された前述の項のうちの１つ以上のろう付け溶加材のロッド又はワイヤ。
【００６８】
３３．鋼、ステンレス鋼、銅とその合金（すなわち、黄銅）、ニッケルとその合金、又はこれらの組み合わせで作製された部品を、鋼、ステンレス鋼、銅とその合金（すなわち、黄銅）、ニッケルとその合金、又はこれらの組み合わせで作製された母材にろう付けするための、前述の項のいずれかによるろう付け溶加材の使用。
【００６９】
３４．ニッケルクロム合金、銅クロム合金、銅又は銀の複合材料を、黄銅、銅、鋼又はこれらの組み合わせで作製された母材にろう付けするための、以上の項のいずれかによる、ろう付け溶加材の使用。
【００７０】
３５．硬合金を、鋼（特に工具鋼）、硬合金、ダイヤモンド又はこれらの組み合わせにろう付けするための、前述の項のいずれかによるろう付け溶加材の使用。
【００７１】
３６．超硬合金のこ刃、ミリングツール、ドリルビット、接点材料若しくは医療機器、熱交換器又はコンプレッサを作製するための、前述の項のいずれかのよる、ろう付け溶加材の使用。
【００７２】
３７．前述の項のいずれかによる、ろう付け溶加材と、フラックスとの組み合わせ。
【００７３】
３８．ろう付け溶加材が、ワイヤ又はロッドの形状である、項３７の組み合わせ。
【００７４】
３９．ろう付け溶加材が、フラックスで被覆された、項３７又は３８の組み合わせ。
【００７５】
４０．フラックスが、ＤＩＮ  ＥＮ  １０４５規格に規定されるＦＨ１０、ＦＨ１１又はＦＨ１２から選択された、項３７〜３９のうちの１つ又は複数の組み合わせ。
【００７６】
４１．ろう付けによって金属部品を結合する方法であって、
−母材を提供するステップと、
−母材に接続される部品を提供するステップと、
−母材と部品をろう付けに適したように互いに配置するステップと、
−項１〜３１のいずれかのろう付け溶加材又は項３６〜３９のいずれかの組み合わせを、母材、部品又は両方に、ろう付けに適する方法で接触させて配置するステップと、
−ろう付けをもららし、結合部品を得るのに十分な温度でこの配置を熱処理するステップと、
−結合部品を冷却するステップと、を含む方法。
【００７７】
４２．項４１の方法により得られるろう付け物品。
【図面の簡単な説明】
【００７８】
【図１】金属リボン３、金属リボンの両側の第１のろう付け溶加材１と第２のろう付け溶加材２を呈するサンドイッチ型ろう付け溶加材の断面を示す。
【発明を実施するための形態】
【００７９】
カドミウム及びリンの含有は、不可避不純物を除いて明示的に除外される。カドミウム（Ｃｄ）は、その毒性により、ろう付け溶加材に望ましくない。リン（Ｐ）は、母材として鉄と鉄系合金を含むろう付け結合部における脆弱な金属間相の形成を防ぐために使用されない。アルミニウムは、最大０．００１重量パーセントの不純物として存在することができる。リン、マグネシウム又はカルシウムは、最大０．００８重量パーセントの不純物として存在することができる。カドミウム、セレン、テルル、スズ、アンチモン、ビスマス及びヒ素は、それぞれ最大０．０１重量パーセントの不純物として存在することができる。鉛は、最大０．０２５重量パーセントの不純物として存在することができる。硫黄は、やはり最大０．０３重量パーセントの不純物として存在することができる。ケイ素と鉄は、それぞれ最大０．０５重量パーセントの不純物として存在することができる。不可避不純物は、全体のうち最大０．５重量パーセント、０．３重量パーセント、又は０．１５重量パーセントの量で存在することができる。
【００８０】
誤解を防ぐために、上記の合金組成は、銅を含まなければならない。銅含有率は、通常、５重量パーセント〜６８．４重量パーセント、７重量パーセント〜６１．５重量パーセント、２１重量パーセント〜６８．４重量パーセント、２５重量パーセント〜５５重量パーセント、又は３４．３重量パーセント〜５２重量パーセントである。
【００８１】
銀は、１５．５重量パーセント〜４４重量パーセントの量、１５．５重量パーセント〜２４重量パーセントの量、又は１５．５重量パーセント〜２１重量パーセントの量で存在してもよい。
【００８２】
亜鉛は、１５重量パーセント〜２５重量パーセントの量、又は２０重量パーセント〜２５重量パーセントの量で含まれてもよい。
【００８３】
マンガンは、７重量パーセント〜１９重量パーセントの量、８重量パーセント〜１５重量パーセントの量、又は９重量パーセント〜１１重量パーセントの量で存在してもよい。
【００８４】
インジウム、ガリウム、スズ及びこれらの組み合わせからなる群から選択された金属の含有率は、０．１重量パーセント〜５重量パーセント又は１重量パーセント〜４重量パーセントでよい。例えば、インジウムが、３重量パーセントの量で存在する場合、ガリウムが０．１重量パーセントの量で存在し、スズが１重量パーセントの量で存在することもできる。より具体的には、１つの元素が、２重量パーセント〜３重量パーセントの量で存在する場合、又はそのような元素のうちの２つか３つが使用される場合は、それぞれの元素は、１重量パーセント〜２重量パーセントの量で使用されると効率的になることがわかっている。また、インジウム、ガリウム、スズ及びこれらの組み合わせからなる群から選択された金属の総量が５重量パーセントを超えない場合も、許容可能である。
【００８５】
ろう付け溶加材は、更に、ケイ素、アンチモン、パラジウム、金、イリジウム、ロジウム、ルテニウム、オスミウム、白金、チタン、リチウム、ゲルマニウム、ニッケル、鉄、コバルト又はこれらの組み合わせからなる群の金属を含んであってもよい。これらの金属は、場合によって、これらの金属の総量で最大６重量パーセントの量で存在することができる。
【００８６】
特定の実施形態では、特にケイ素、アンチモン、白金、チタン、リチウム、ゲルマニウム、ニッケル、鉄又はコバルトからなる群から選択されたこれらの金属のうちの１つは、銀、銅、亜鉛、マンガン、及び通常はインジウム、ガリウム又はスズのうちの１つの基本組成への追加（第６）合金元素として、より具体的には０．０５〜６重量パーセントの量で存在する。
【００８７】
これに加えて、パラジウム、金、イリジウム、ロジウム、ルテニウム、オスミウム又はこれらの組み合わせからなる群から選択された１つ又は複数の元素が存在してもよく、これは、特定の優先性はない。
【００８８】
ろう付け溶加材は、場合により又は必須で、ニッケルを、最大７重量パーセント、又は最大６重量パーセント、又は０．００１重量パーセント〜７重量パーセント、０．００１重量パーセント〜７重量パーセント、０．０１重量パーセント〜５重量パーセント、０．０５重量パーセント〜４重量パーセント、０．０５重量パーセント〜３重量パーセント、０．０５重量パーセント〜２重量パーセント、０．１重量パーセント〜１重量パーセント、又は０．１重量パーセント〜０．５重量パーセントの量で含んであってもよい。
【００８９】
ろう付け溶加材は、場合により又は必須で、チタンを、最大５重量パーセント、又は０．０１重量パーセント〜５重量パーセント、０．０５重量パーセント〜３重量パーセント、０．０５重量パーセント〜１．５重量パーセント、０．１重量パーセント〜１重量パーセント、０．１重量パーセント〜０．７５重量パーセント、０．１重量パーセント〜０．５重量パーセント、又は０．１重量パーセント〜０．３重量パーセントの量で含んであってもよい。
【００９０】
ろう付け溶加材は、場合により又は必須で、アンチモンを、最大５重量パーセント、又は０．０１重量パーセント〜５重量パーセント、０．０５重量パーセント〜２重量パーセント、０．０５重量パーセント〜１重量パーセント、０．０５重量パーセント〜０．５重量パーセント、０．０５重量パーセント〜０．３重量パーセント、又は０．０５重量パーセント〜０．１５重量パーセントの量で含んであってもよい。
【００９１】
ろう付け溶加材は、場合により又は必須で、鉄を、最大５重量パーセントの量、又は０．００１重量パーセント〜５重量パーセント、０．０１重量パーセント〜２重量パーセント、０．０５重量パーセント〜１重量パーセント、０．０５重量パーセント〜０．８重量パーセント、０．０５重量パーセント〜０．５重量パーセント、又は０．０５重量パーセント〜０．３重量パーセントの量で含んであってもよい。
【００９２】
ろう付け溶加材は、場合により又は必須で、コバルトを、最大５重量パーセントの量、又は最大２重量パーセントの量、又は０．００１重量パーセント〜５重量パーセント、０．０１重量パーセント〜２重量パーセント、０．０５重量パーセント〜１重量パーセント、０．０５重量パーセント〜０．８重量パーセント、０．０５重量パーセント〜０．５重量パーセント、又は０．０５重量パーセント〜０．３重量パーセントの量で含んであってもよい。
【００９３】
ろう付け溶加材は、場合により又は必須で、ゲルマニウムを、最大３重量パーセントの量、又は０．０１重量パーセント〜３重量パーセント、０．０５重量パーセント〜２重量パーセント、０．０５重量パーセント〜１重量パーセント、０．０５重量パーセント〜０．８重量パーセント、０．０５重量パーセント〜０．５重量パーセント、０．１重量パーセント〜０．４５重量パーセント、０．１５重量パーセント〜０．４５重量パーセント、又は０．２重量パーセント〜０．４重量パーセントの量で含んであってもよい。
【００９４】
ろう付け溶加材は、場合により又は必須で、リチウムを、最大２重量パーセントの量、又は０．００１重量パーセント〜２重量パーセント、０．０１重量パーセント〜１重量パーセント、０．０１重量パーセント〜０．８重量パーセント、０．０１重量パーセント〜０．５重量パーセント、０．０１重量パーセント〜０．４重量パーセント、又は０．０１重量パーセント〜０．２重量パーセントの量で含んであってもよい。
【００９５】
ろう付け溶加材は、場合により又は必須で、ケイ素を、最大２重量パーセントの量、又は０．０１重量パーセント〜２重量パーセント、０．０５重量パーセント〜１重量パーセント、０．０５重量パーセント〜０．８重量パーセント、０．０５重量パーセント〜０．５重量パーセント、０．１重量パーセント〜０．４５重量パーセント、０．１５重量パーセント〜０．４５重量パーセント、又は０．２重量パーセント〜０．４重量パーセントの量で含んであってもよい。
【００９６】
これらの金属は、場合により、本明細書に開示された量で存在することができるが、ケイ素、アンチモン、白金、チタン、リチウム、ゲルマニウム、ニッケル、鉄又はコバルトからなる群から選択されたこれらの金属のうちの１つが、銀、銅、亜鉛、マンガン及び通常はインジウム、ガリウム又はスズのうちの１つの基本組成への追加（第６）合金元素として存在する前述の特定の実施形態の場合には存在しなければならない。
【００９７】
ろう付け溶加材は、場合により、パラジウム、白金、ルテニウム、オスミウム、金、イリジウム、ロジウム及びこれらの組み合わせからなる群から選択された１つ以上の金属を、最大１重量パーセントの量、又は０．００１重量パーセント〜０．５重量パーセント又は０．０１重量パーセント〜１重量パーセントの量で含んであってもよい。
【００９８】
したがって、第１の特定の実施形態は、カドミウム及びリンを含まないろう付け溶加材であって、
５重量パーセント〜４９重量パーセントの銀（Ａｇ）と、
１５重量パーセント〜２５重量パーセントの亜鉛（Ｚｎ）と、
６重量パーセント〜１９重量パーセントのマンガン（Ｚｎ）と、
インジウム（Ｉｎ）、ガリウム（Ｇａ）、スズ（Ｓｎ）及びこれらの組み合わせからなる群から選択された０．１重量パーセント〜５重量パーセントの金属を含み、残りが銅と不可避不純物であり、ただし、銀含有率が３５重量パーセント〜４９重量パーセントの場合、マンガン含有率が８重量パーセントを超え、全ての成分の割合を足し合わせると１００重量パーセントである、ろう付け溶加材に関連し、
又は、
第２の特定の実施形態が、不可避不純物である場合を除いて、カドミウム及びリンを含まないろう付け溶加材であって、
５重量パーセント〜４９重量パーセントの銀（Ａｇ）と、
２０重量パーセント〜２５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属とを含み、残りが、銅と不可避不純物であり、ただし、銀含有率が３５重量パーセント〜４９重量パーセントの場合、マンガン含有率が８重量パーセントを超え、全ての成分の割合を足し合わせると、１００重量パーセントである、ろう付け溶加材に関し、
又は、
第３の特定の実施形態は、不可避不純物である場合を除いて、カドミウム及びリンを含まないろう付け溶加材であって、
５重量パーセント〜４９重量パーセントの銀（Ａｇ）と、
１０重量パーセント〜３５重量パーセントの亜鉛（Ｚｎ）と、
９重量パーセント〜１２重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属とを含み、残りが銅と不可避不純物であり、全ての成分の割合を足し合わせると、１００重量パーセントである、ろう付け溶加材に関し、
又は、
第４の特定の実施形態は、不可避不純物である場合を除いて、カドミウム及びリンを含まないろう付け溶加材であって、
５重量パーセント〜４９重量パーセントの銀（Ａｇ）と、
１０重量パーセント〜３５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された１重量パーセント〜４重量パーセントの金属とを含み、残りが銅と不可避不純物であり、ただし、銀含有率が３５重量パーセント〜４９重量パーセントの場合に、マンガン含有率が８重量パーセントを超え、全ての成分の割合を足し合わせると、１００重量パーセントである、ろう付け溶加材に関し、
又は、
第５の特定の実施形態は、不可避不純物である場合を除いて、カドミウム及びリンを含まないろう付け溶加材であって、
５重量パーセント〜４９重量パーセントの銀（Ａｇ）と、
１０重量パーセント〜３５重量パーセントの亜鉛（Ｚｎ）と、
６重量パーセント〜１９重量パーセントのマンガン（Ｍｎ）と、
インジウム（Ｉｎ）、ガリウム（Ｇａ）及びスズ（Ｓｎ）からなる群から選択された１重量パーセント〜５重量パーセントの少なくとも２つの金属とを含み、含まれるこれらの金属が、それぞれ０．１重量パーセント〜２重量パーセント又は１重量パーセント〜２重量パーセントの量で存在し、
残りが銅と不可避不純物であり、ただし、銀含有率が３５重量パーセント〜４９重量パーセントの場合、マンガン含有率が８重量パーセントを超え、及び、全ての成分の割合を足し合わせると、１００重量パーセントである、ろう付け溶加材に関する。
【００９９】
更に、第６の特定の実施形態が、不可避不純物である場合を除いて、カドミウム及びリンを含まないろう付け溶加材であって、
５重量パーセント〜４９重量パーセントの銀（Ａｇ）と、
５重量パーセント〜６８．４重量パーセントの銅（Ｃｕ）であって、銅含有率が、７重量パーセント〜６１．５重量パーセント、２１重量パーセント〜６８．４重量パーセント、又は２５重量パーセント〜５５重量パーセントであり得る、銅（Ｃｕ）と、
１５重量パーセント〜２５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属と、不可避不純物とを含み、ただし、銀含有率が３５重量パーセント〜４９重量パーセントの場合、マンガン含有率が８重量パーセントを超え全ての成分の割合を足し合わせると、１００重量パーセントである、ろう付け溶加材に関し、
又は、
第７の特定の実施形態は、不可避不純物である場合を除いて、カドミウム及びリンを含まないろう付け溶加材であって、
５重量パーセント〜４９重量パーセントの銀（Ａｇ）と、
５重量パーセント〜６８．４重量パーセントの銅（Ｃｕ）であって、銅含有率が、７重量パーセント〜６１．５重量パーセント、２１重量パーセント〜６８．４重量パーセント、又は２５重量パーセント〜５５重量パーセントであり得る、銅（Ｃｕ）と、
２０重量パーセント〜２５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属とを含み、残りが銅と不可避不純物であり、ただし、銀含有率が３５重量パーセント〜４９重量パーセントの場合、マンガン含有率が８重量パーセントを超え、全ての成分の割合を足し合わせると、１００重量パーセントである、ろう付け溶加材に関し、
又は、
第８の特定の実施形態は、不可避不純物である場合を除いて、カドミウム及びリンを含まないろう付け溶加材であって、
５重量パーセント〜４９重量パーセントの銀（Ａｇ）と、
５重量パーセント〜６８．４重量パーセントの銅（Ｃｕ）であって、銅含有率が、７重量パーセント〜６１．５重量パーセント、２１重量パーセント〜６８．４重量パーセント、又は２５重量パーセント〜５５重量パーセントであってもよい、銅（Ｃｕ）と、
１０重量パーセント〜３５重量パーセントの亜鉛（Ｚｎ）と、
８重量パーセント〜１５重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属とを含み、残りが銅と不可避不純物であり、ただし、銀含有率が３５重量パーセント〜４９重量パーセントの場合、マンガン含有率が８重量パーセントを超え、全ての成分の割合を足し合わせると、１００重量パーセントである、ろう付け溶加材に関し、
又は、
第９の特定の実施形態は、不可避不純物である場合を除いて、カドミウム及びリンを含まないろう付け溶加材であって、
５重量パーセント〜４９重量パーセントの銀（Ａｇ）と、
５重量パーセント〜６８．４重量パーセントの銅（Ｃｕ）であって、銅含有率が、７重量パーセント〜６１．５重量パーセント、２１重量パーセント〜６８．４重量パーセント、又は２５重量パーセント〜５５重量パーセントであってもよい、銅（Ｃｕ）と、
１０重量パーセント〜３５重量パーセントの亜鉛（Ｚｎ）と、
９重量パーセント〜１２重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属とを含み、残りが銅と不可避不純物であり、全ての成分の割合を足し合わせると、１００重量パーセントである、ろう付け溶加材に関し、
又は、
第１０の特定の実施形態は、不可避不純物である場合を除いて、カドミウム及びリンを含まないろう付け溶加材であって、
５重量パーセント〜４９重量パーセントの銀（Ａｇ）と、
５重量パーセント〜６８．４重量パーセントの銅（Ｃｕ）であって、銅含有率が、７重量パーセント〜６１．５重量パーセント、２１重量パーセント〜６８．４重量パーセント、又は２５重量パーセント〜５５重量パーセントであってもよい、銅（Ｃｕ）と、
１０重量パーセント〜３５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された１重量パーセント〜４重量パーセントの金属とを含み、残りが銅と不可避不純物であり、ただし、銀含有率が３５重量パーセント〜４９重量パーセントの場合、マンガン含有率が８重量パーセントを超え、全ての成分の割合を足し合わせると、１００重量パーセントである、ろう付け溶加材に関し、
又は、
第１１の特定の実施形態は、不可避不純物である場合を除いて、カドミウム及びリンを含まないろう付け溶加材であって、
５重量パーセント〜４９重量パーセントの銀（Ａｇ）と、
５重量パーセント〜６８．４重量パーセントの銅（Ｃｕ）であって、銅含有率が、７重量パーセント〜６１．５重量パーセント、２１重量パーセント〜６８．４重量パーセント、又は２５重量パーセント〜５５重量パーセントであってもよい、銅（Ｃｕ）と、
１０重量パーセント〜３５重量パーセントの亜鉛（Ｚｎ）と、
６重量パーセント〜１９重量パーセントのマンガン（Ｍｎ）と、
インジウム（Ｉｎ）、ガリウム（Ｇａ）及びスズ（Ｓｎ）からなる群から選択された１重量パーセント〜５重量パーセントの少なくとも２つの金属とを含み、含まれるこれらの金属が、０．１重量パーセント〜２重量パーセント、又は１重量パーセントから２重量パーセントの量で存在し、
残りが、銅と不可避不純物であり、ただし、銀含有率が３５重量パーセント〜４９重量パーセントである場合、マンガン含有率が８重量パーセントを超え、全ての成分の割合を足し合わせると、１００重量パーセントである、ろう付け溶加材に関する。
【０１００】
第１２の特定の実施形態では、銀含有率が１５．５重量パーセント〜４４重量パーセントであり、マンガン含有率が８重量パーセント〜１９重量パーセントである。したがって、この実施形態では、ろう付け溶加材は、不可避不純物である場合を除いて、カドミウム及びリンを含まないろう付け溶加材であって、銅と、
１５．５重量パーセント〜４４重量パーセントの銀（Ａｇ）と、
１０重量パーセント〜３５重量パーセントの亜鉛（Ｚｎ）と、
８重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属とを含み、残りが銅と不可避不純物であり、全ての成分の割合を足し合わせると、１００重量パーセントである、ろう付け溶加材に関する。
【０１０１】
誤解を防ぐために、上記の合金組成は、銅を含まなければならない。銅含有率は、通常、５重量パーセント〜６６．４重量パーセント、１０重量パーセント〜６５重量パーセント、２０重量パーセント〜６０重量パーセント、２５重量パーセント〜５５重量パーセント、又は３４．３重量パーセント〜５２重量パーセントである。
【０１０２】
銀はまた、１５．５重量パーセント〜４４重量パーセントの量で存在してもよい。
【０１０３】
亜鉛はまた、１５重量パーセント〜２５重量パーセントの量、又は２０重量パーセント〜２５重量パーセントの量で含まれてもよい。
【０１０４】
マンガンはまた、７重量パーセント〜１９重量パーセントの量、８重量パーセント〜１５重量パーセントの量、又は９重量パーセント〜１１重量パーセントの量で存在してもよい。
【０１０５】
インジウム、ガリウム、スズ及びこれらの組み合わせからなる群から選択された金属の含有率は、１重量パーセント〜４重量パーセントであってもよい。前述のように、インジウム、ガリウム及びスズのうちの２つ又は全ての金属の組み合わせは、前述のような量で存在することができる。
【０１０６】
このろう付け溶加材は、更に、ケイ素、アンチモン、チタン、リチウム、ゲルマニウム、ニッケル、鉄、コバルト又はこれらの組み合わせからなる群の１つ又は複数の金属を含んであってもよい。これらの金属は、場合により、これらの金属の総量の最大６重量パーセントの量で存在することができる。
【０１０７】
したがって、第１３の特定の実施形態は、カドミウム及びリンを含まないろう付け溶加材であって、
１５．５重量パーセント〜４４重量パーセントの銀（Ａｇ）と、
１５重量パーセント〜２５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属とを含み、残りが銅と不可避不純物であり、全ての成分の割合を足し合わせると、１００重量パーセントである、ろう付け溶加材に関し、
又は、
第１４の特定の実施形態は、カドミウム及びリンを含まないろう付け溶加材であって、
１５．５重量パーセント〜４４重量パーセントの銀（Ａｇ）と、
２０重量パーセント〜２５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属とを含み、残りが銅と不可避不純物であり、ただし、銀含有率が３５重量パーセント〜４４重量パーセントの場合、マンガン含有率が８重量パーセントを超え、全ての成分の割合を足し合わせると、１００重量パーセントである、ろう付け溶加材に関し、
又は、
第１５の特定の実施形態は、カドミウム及びリンを含まないろう付け溶加材であって、
１５．５重量パーセント〜４４重量パーセントの銀（Ａｇ）と、
１０重量パーセント〜３５重量パーセントの亜鉛（Ｚｎ）と、
９重量パーセント〜１２重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属とを含み、残りが銅と不可避不純物であり、全ての成分の割合を足し合わせると、１００重量パーセントである、ろう付け溶加材に関し、
又は、
第１６の特定の実施形態は、カドミウム及びリンを含まないろう付け溶加材であって、
１５．５重量パーセント〜４４重量パーセントの銀（Ａｇ）と、
１０重量パーセント〜３５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された１重量パーセント〜４重量パーセントの金属とを含み、残りが銅と不可避不純物であり、全ての成分の割合を足し合わせると、１００重量パーセントである、ろう付け溶加材に関し、
又は、
第１７の特定の実施形態は、不可避不純物の場合を除いてカドミウム及びリンを含まないろう付け溶加材であって、
１５．５重量パーセント〜４４重量パーセントの銀（Ａｇ）と、
１０重量パーセント〜３５重量パーセントの亜鉛（Ｚｎ）と、
６重量パーセント〜１９重量パーセントのマンガン（Ｍｎ）と、
インジウム（Ｉｎ）、ガリウム（Ｇａ）及びスズ（Ｓｎ）からなる群から選択された１重量パーセント〜５重量パーセントの少なくとも２つの金属とを含み、含まれるこれらの金属が、それぞれ０．１重量パーセント〜２重量パーセント、又は１重量パーセントから２重量パーセントの量で存在し、残りが銅と不可避不純物であり、全ての成分の割合を足し合わせると、１００重量パーセントである、ろう付け溶加材に関する。
【０１０８】
更に、第１８の特定の実施形態は、カドミウム及びリンを含まないろう付け溶加材であって、
１５．５重量パーセント〜４４重量パーセントの銀（Ａｇ）と、
５重量パーセント〜６６．４重量パーセントの銅（Ｃｕ）であって、銅含有率が、１０重量パーセント〜６５重量パーセント、２０重量パーセント〜６０重量パーセント、又は２５重量パーセント〜５５重量パーセントであってもよい、銅（Ｃｕ）と、
１５重量パーセント〜２５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属と、不可避不純物とを含み、全ての成分の割合を足し合わせると、１００重量パーセントである、ろう付け溶加材に関し、
又は、
第１９の特定の実施形態は、カドミウム及びリンを含まないろう付け溶加材であって、
１５．５重量パーセント〜４４重量パーセントの銀（Ａｇ）と、
５重量パーセント〜６６．４重量パーセントの銅（Ｃｕ）であって、銅含有率が、１０重量パーセント〜６５重量パーセント、２０重量パーセント〜６０重量パーセント、又は２５重量パーセント〜５５重量パーセントであってもよい、銅（Ｃｕ）と、
２０重量パーセント〜２５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属と、不可避不純物とを含み、全ての成分の割合を足し合わせると、１００重量パーセントである、ろう付け溶加材に関し、
又は、
第２０の特定の実施形態は、カドミウム及びリンを含まないろう付け溶加材であって、
１５．５重量パーセント〜４４重量パーセントの銀（Ａｇ）と、
５重量パーセント〜６６．４重量パーセントの銅（Ｃｕ）であって、銅含有率が、１０重量パーセント〜６５重量パーセント、２０重量パーセント〜６０重量パーセント、又は２５重量パーセント〜５５重量パーセントであり得る、銅（Ｃｕ）と、
１０重量パーセント〜３５重量パーセントの亜鉛（Ｚｎ）と、
８重量パーセント〜１５重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属と、不可避不純物とを含み、全ての成分の割合を足し合わせると、１００重量パーセントである、ろう付け溶加材に関し、
又は、
第２１の特定の実施形態は、カドミウム及びリンを含まないろう付け溶加材であって、
１５．５重量パーセント〜４４重量パーセントの銀（Ａｇ）と、
５重量パーセント〜６６．４重量パーセントの銅（Ｃｕ）であって、銅含有率が、１０重量パーセント〜６５重量パーセント、２０重量パーセント〜６０重量パーセント、又は２５重量パーセント〜５５重量パーセントであってもよい、銅（Ｃｕ）と、
１０重量パーセント〜３５重量パーセントの亜鉛（Ｚｎ）と、
９重量パーセント〜１２重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属と、不可避不純物とを含み、全ての成分の割合を足し合わせると、１００重量パーセントである、ろう付け溶加材に関し、
又は、
第２２の特定の実施形態が、カドミウム及びリンを含まないろう付け溶加材であって、
１５．５重量パーセント〜４４重量パーセントの銀（Ａｇ）と、
５重量パーセント〜６６．４重量パーセントの銅（Ｃｕ）であって、銅含有率が、１０重量パーセント〜６５重量パーセント、２０重量パーセント〜６０重量パーセント、又は２５重量パーセント〜５５重量パーセントであってもよい、銅（Ｃｕ）と、
１０重量パーセント〜３５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された１重量パーセント〜４重量パーセントの金属と、不可避不純物とを含み、全ての成分の割合を足し合わせると、１００重量パーセントである、ろう付け溶加材に関し、
又は、
第２３の特定の実施形態が、カドミウム及びリンを含まないろう付け溶加材であって、
１５．５重量パーセント〜４４重量パーセントの銀（Ａｇ）と、
５重量パーセント〜６６．４重量パーセントの銅（Ｃｕ）であって、銅含有率が、１０重量パーセント〜６５重量パーセント、２０重量パーセント〜６０重量パーセント、又は２５重量パーセント〜５５重量パーセントであってもよい、銅（Ｃｕ）と、
１０重量パーセント〜３５重量パーセントの亜鉛（Ｚｎ）と、
６重量パーセント〜１９重量パーセントのマンガン（Ｍｎ）と、
インジウム（Ｉｎ）、ガリウム（Ｇａ）及びスズ（Ｓｎ）からなる群から選択された１重量パーセント〜５重量パーセントの少なくとも２つの金属であって、含まれる金属が、０．１重量パーセント〜２重量パーセント、又は１重量パーセントから２重量パーセントの量で存在する、金属と、不可避不純物とを含み、全ての成分の割合を足し合わせると、１００重量パーセントである、ろう付け溶加材に関する。
【０１０９】
したがって、第２４の特定の実施形態は、カドミウム及びリンを含まないろう付け溶加材であって、
１５．５重量パーセント〜２４重量パーセントの銀（Ａｇ）と、
１５重量パーセント〜２５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属とを含み、残りが銅と不可避不純物であり、全ての成分の割合を足し合わせると、１００重量パーセントである、ろう付け溶加材に関し、
又は、
第２５の特定の実施形態が、カドミウム及びリンを含まないろう付け溶加材であって、
１５．５重量パーセント〜２４重量パーセントの銀（Ａｇ）と、
２０重量パーセント〜２５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属とを含み、残りが銅と不可避不純物であり、ただし、銀含有率が１５．５重量パーセント〜２４重量パーセントの場合、マンガン含有率が８重量パーセントを超え、全ての成分の割合を足し合わせると、１００重量パーセントである、ろう付け溶加材に関し、
又は、
第２６の特定の実施形態は、カドミウム及びリンを含まないろう付け溶加材であって、
１５．５重量パーセント〜２４重量パーセントの銀（Ａｇ）と、
１０重量パーセント〜３５重量パーセントの亜鉛（Ｚｎ）と、
９重量パーセント〜１２重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属とを含み、残りが銅と不可避不純物であり、全ての成分の割合を足し合わせると、１００重量パーセントである、ろう付け溶加材に関し、
又は、
第２７の特定の実施形態が、カドミウム及びリンを含まないろう付け溶加材であって、
１５．５重量パーセント〜２４重量パーセントの銀（Ａｇ）と、
１０重量パーセント〜３５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された１重量パーセント〜４重量パーセントの金属とを含み、残りが銅と不可避不純物であり、全ての成分の割合を足し合わせると、１００重量パーセントである、ろう付け溶加材に関し、
又は、
第２８の特定の実施形態が、カドミウム及びリンを含まないろう付け溶加材であって、不可避不純物を除いて、
１５．５重量パーセント〜２４重量パーセントの銀（Ａｇ）と、
１０重量パーセント〜３５重量パーセントの亜鉛（Ｚｎ）と、
６重量パーセント〜１９重量パーセントのマンガン（Ｍｎ）と、
インジウム（Ｉｎ）、ガリウム（Ｇａ）及びスズ（Ｓｎ）からなる群から選択された１重量パーセント〜５重量パーセントの少なくとも２つの金属とを含み、含まれるこれらの金属が、それぞれ０．１重量パーセント〜２重量パーセント、又は１重量パーセントから２重量パーセントの量で存在し、残りが銅と不可避不純物であり、全ての成分の割合を足し合わせると、１００重量パーセントである、ろう付け溶加材に関する。
【０１１０】
第２９の特定の実施形態は、カドミウム及びリンを含まないろう付け溶加材であって、
１５．５重量パーセント〜２４重量パーセントの銀（Ａｇ）と、
５重量パーセント〜６６．４重量パーセントの銅（Ｃｕ）であって、銅含有率が、１０重量パーセント〜６５重量パーセント、２０重量パーセント〜６０重量パーセント、又は２５重量パーセント〜５５重量パーセントであり得る、銅（Ｃｕ）と、
１５重量パーセント〜２５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属と、不可避不純物とを含み、全ての成分の割合を足し合わせると、１００重量パーセントである、ろう付け溶加材に関し、
又は、
第３０の特定の実施形態が、カドミウム及びリンを含まないろう付け溶加材であって、
１５．５重量パーセント〜２４重量パーセントの銀（Ａｇ）と、
５重量パーセント〜６６．４重量パーセントの銅（Ｃｕ）であって、銅含有率が、１０重量パーセント〜６５重量パーセント、２０重量パーセント〜６０重量パーセント、又は２５重量パーセント〜５５重量パーセントであり得る、銅（Ｃｕ）と、
２０重量パーセント〜２５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属と、不可避不純物とを含み、全ての成分の割合を足し合わせると、１００重量パーセントである、ろう付け溶加材に関し、
又は、
第３１の特定の実施形態が、カドミウム及びリンを含まないろう付け溶加材であって、
１５．５重量パーセント〜２４重量パーセントの銀（Ａｇ）と、
５重量パーセント〜６６．４重量パーセントの銅（Ｃｕ）であって、銅含有率が、１０重量パーセント〜６５重量パーセント、２０重量パーセント〜６０重量パーセント、又は２５重量パーセント〜５５重量パーセントであり得る、銅（Ｃｕ）と、
１０重量パーセント〜３５重量パーセントの亜鉛（Ｚｎ）と、
８重量パーセント〜１５重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属と、不可避不純物とを含み、全ての成分の割合を足し合わせると、１００重量パーセントである、ろう付け溶加材に関し、
又は、
第３２の特定の実施形態が、カドミウム及びリンを含まないろう付け溶加材であって、
１５．５重量パーセント〜２４重量パーセントの銀（Ａｇ）と、
５重量パーセント〜６６．４重量パーセントの銅（Ｃｕ）であって、銅含有率が、１０重量パーセント〜６５重量パーセント、２０重量パーセント〜６０重量パーセント、又は２５重量パーセント〜５５重量パーセントであり得る、銅（Ｃｕ）と、
１０重量パーセント〜３５重量パーセントの亜鉛（Ｚｎ）と、
９重量パーセント〜１２重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属と、不可避不純物とを含み、全ての成分の割合を足し合わせると、１００重量パーセントである、ろう付け溶加材に関し、
又は、
第３３の特定の実施形態が、カドミウム及びリンを含まないろう付け溶加材であって、
１５．５重量パーセント〜２４重量パーセントの銀（Ａｇ）と、
５重量パーセント〜６６．４重量パーセントの銅（Ｃｕ）であって、銅含有率が、１０重量パーセント〜６５重量パーセント、２０重量パーセント〜６０重量パーセント、又は２５重量パーセント〜５５重量パーセントであり得る、銅（Ｃｕ）と、
１０重量パーセント〜３５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された１重量パーセント〜４重量パーセントの金属と、不可避不純物とを含み、全ての成分の割合を足し合わせると、１００重量パーセントである、ろう付け溶加材に関し、
又は、
第３４の特定の実施形態が、カドミウム及びリンを含まないろう付け溶加材であって、
１５．５重量パーセント〜２４重量パーセントの銀（Ａｇ）と、
５重量パーセント〜６６．４重量パーセントの銅（Ｃｕ）であって、銅含有率が、１０重量パーセント〜６５重量パーセント、２０重量パーセント〜６０重量パーセント、又は２５重量パーセント〜５５重量パーセントであり得る、銅（Ｃｕ）と、
１０重量パーセント〜３５重量パーセントの亜鉛（Ｚｎ）と、
６重量パーセント〜１９重量パーセントのマンガン（Ｍｎ）と、
インジウム（Ｉｎ）、ガリウム（Ｇａ）及びスズ（Ｓｎ）からなる群から選択された１重量パーセント〜５重量パーセントの少なくとも２つの金属であって、含まれる金属は、０．１重量パーセント〜２重量パーセント、又は１重量パーセントから２重量パーセントの量の、金属と、
不可避不純物とを含み、全ての成分の割合を足し合わせると、１００重量パーセントである、ろう付け溶加材に関し、
又は、
第３５の特定の実施形態が、カドミウム及びリンを含まないろう付け溶加材であって、
１５．５重量パーセント〜２４重量パーセントの銀（Ａｇ）と、
５重量パーセント〜６６．４重量パーセントの銅（Ｃｕ）であって、銅含有率が、１０重量パーセント〜６５重量パーセント、２０重量パーセント〜６０重量パーセント、又は２５重量パーセント〜５５重量パーセントであり得る、銅（Ｃｕ）と、
２０重量パーセント〜２５重量パーセントの亜鉛（Ｚｎ）と、
９重量パーセント〜１２重量パーセントのマンガン（Ｍｎ）と、
インジウム（Ｉｎ）、ガリウム（Ｇａ）、スズ（Ｓｎ）及びこれらの組み合わせからなる群から選択された１重量パーセント〜４重量パーセントの金属と、不可避不純物とを含み、全ての成分の割合を足し合わせると、１００重量パーセントである、ろう付け溶加材に関する。
【０１１１】
したがって、第３６の特定の実施形態は、カドミウム及びリンを含まないろう付け溶加材であって、
１５．５重量パーセント〜２１重量パーセントの銀（Ａｇ）と、
１５重量パーセント〜２５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属とを含み、残りが銅と不可避不純物であり、全ての成分の割合を足し合わせると、１００重量パーセントである、ろう付け溶加材に関し、
又は、
第３７の特定の実施形態は、カドミウム及びリンを含まないろう付け溶加材であって、
１５．５重量パーセント〜２１重量パーセントの銀（Ａｇ）と、
２０重量パーセント〜２５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属とを含み、残りが銅と不可避不純物であり、ただし、銀含有率が１５．５重量パーセント〜２１重量パーセントの場合、マンガン含有率が８重量パーセントを超え、全ての成分の割合を足し合わせると、１００重量パーセントである、ろう付け溶加材に関し、
又は、
第３８の特定の実施形態が、カドミウム及びリンを含まないろう付け溶加材であって、
１５．５重量パーセント〜２１重量パーセントの銀（Ａｇ）と、
１０重量パーセント〜３５重量パーセントの亜鉛（Ｚｎ）と、
９重量パーセント〜１２重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属とを含み、残りが銅と不可避不純物であり、全ての成分の割合を足し合わせると、１００重量パーセントである、ろう付け溶加材に関し、
又は、
第３９の特定の実施形態が、カドミウム及びリンを含まないろう付け溶加材であって、
１５．５重量パーセント〜２１重量パーセントの銀（Ａｇ）と、
１０重量パーセント〜３５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された１重量パーセント〜４重量パーセントの金属とを含み、残りが銅と不可避不純物であり、全ての成分の割合を足し合わせると、１００重量パーセントである、ろう付け溶加材に関し、
又は、
第４０の特定の実施形態が、不可避不純物の場合を除いてカドミウム及びリンを含まないろう付け溶加材であって、
１５．５重量パーセント〜２１重量パーセントの銀（Ａｇ）と、
１０重量パーセント〜３５重量パーセントの亜鉛（Ｚｎ）と、
６重量パーセント〜１９重量パーセントのマンガン（Ｍｎ）と、
インジウム（Ｉｎ）、ガリウム（Ｇａ）及びスズ（Ｓｎ）からなる群から選択された１重量パーセント〜５重量パーセントの少なくとも２つの金属とを含み、含まれるこれらの金属が、それぞれ０．１重量パーセント〜２重量パーセント、又は１重量パーセントから２重量パーセントの量で存在し、残りが銅と不可避不純物であり、全ての成分の割合を足し合わせると、１００重量パーセントである、ろう付け溶加材に関する。
【０１１２】
更に、第４１の特定の実施形態は、カドミウム及びリンを含まないろう付け溶加材であって、
１５．５重量パーセント〜２１重量パーセントの銀（Ａｇ）と、
５重量パーセント〜６６．４重量パーセントの銅（Ｃｕ）であって、銅含有率が、１０重量パーセント〜６５重量パーセント、２０重量パーセント〜６０重量パーセント、又は２５重量パーセント〜５５重量パーセントであり得る、銅（Ｃｕ）と、
１５重量パーセント〜２５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属と、不可避不純物とを含み、全ての成分の割合を足し合わせると、１００重量パーセントである、ろう付け溶加材に関し、
又は、
第４２の特定の実施形態が、カドミウム及びリンを含まないろう付け溶加材であって、
１５．５重量パーセント〜２１重量パーセントの銀（Ａｇ）と、
５重量パーセント〜６６．４重量パーセントの銅（Ｃｕ）であって、銅含有率が、１０重量パーセント〜６５重量パーセント、２０重量パーセント〜６０重量パーセント、又は２５重量パーセント〜５５重量パーセントであり得る、銅（Ｃｕ）と、
２０重量パーセント〜２５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属と、不可避不純物とを含み、全ての成分の割合を足し合わせると、１００重量パーセントである、ろう付け溶加材に関し、
又は、
第４３の特定の実施形態は、カドミウム及びリンを含まないろう付け溶加材であって、
１５．５重量パーセント〜２１重量パーセントの銀（Ａｇ）と、
５重量パーセント〜６６．４重量パーセントの銅（Ｃｕ）であって、銅含有率が、１０重量パーセント〜６５重量パーセント、２０重量パーセント〜６０重量パーセント、又は２５重量パーセント〜５５重量パーセントであり得る、銅（Ｃｕ）と、
１０重量パーセント〜３５重量パーセントの亜鉛（Ｚｎ）と、
８重量パーセント〜１５重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属と、不可避不純物とを含み、全ての成分の割合を足し合わせると、１００重量パーセントである、ろう付け溶加材に関し、
又は、
第４４の特定の実施形態は、カドミウム及びリンを含まないろう付け溶加材であって、
１５．５重量パーセント〜２１重量パーセントの銀（Ａｇ）と、
５重量パーセント〜６６．４重量パーセントの銅（Ｃｕ）であって、銅含有率が、１０重量パーセント〜６５重量パーセント、２０重量パーセント〜６０重量パーセント、又は２５重量パーセント〜５５重量パーセントであり得る、銅（Ｃｕ）と、
１０重量パーセント〜３５重量パーセントの亜鉛（Ｚｎ）と、
９重量パーセント〜１２重量パーセントのマンガン（Ｍｎ）と、
インジウム（Ｉｎ）、ガリウム（Ｇａ）、スズ（Ｓｎ）及びこれらの組み合わせからなる群から選択された０．１重量パーセント〜５重量パーセントの金属と、不可避不純物とを含み、全ての成分の割合を足し合わせると、１００重量パーセントである、ろう付け溶加材に関し、
又は、
第４５の特定の実施形態が、カドミウム及びリンを含まないろう付け溶加材であって、
１５．５重量パーセント〜２１重量パーセントの銀（Ａｇ）と、
５重量パーセント〜６６．４重量パーセントの銅（Ｃｕ）であって、銅含有率が、１０重量パーセント〜６５重量パーセント、２０重量パーセント〜６０重量パーセント、又は２５重量パーセント〜５５重量パーセントであり得る、銅（Ｃｕ）と、
１０重量パーセント〜３５重量パーセントの亜鉛（Ｚｎ）と、
６重量パーセント〜１９重量パーセントのマンガン（Ｍｎ）と、
インジウム（Ｉｎ）、ガリウム（Ｇａ）、スズ（Ｓｎ）及びこれらの組み合わせからなる群から選択された１重量パーセント〜４重量パーセントの金属と、不可避不純物とを含み、全ての成分の割合を足し合わせると、１００重量パーセントである、ろう付け溶加材に関し、
又は、
第４６の特定の実施形態が、カドミウム及びリンを含まないろう付け溶加材であって、
１５．５重量パーセント〜２１重量パーセントの銀（Ａｇ）と、
５重量パーセント〜６６．４重量パーセントの銅（Ｃｕ）であって、銅含有率が、１０重量パーセント〜６５重量パーセント、２０重量パーセント〜６０重量パーセント、又は２５重量パーセント〜５５重量パーセントであり得る、銅（Ｃｕ）と、
１０重量パーセント〜３５重量パーセントの亜鉛（Ｚｎ）と、
６重量パーセント〜１９重量パーセントのマンガン（Ｍｎ）と、
インジウム（Ｉｎ）、ガリウム（Ｇａ）及びスズ（Ｓｎ）からなる群から選択された１重量パーセント〜５重量パーセントの少なくとも２つの金属であって、含まれる金属は、０．１重量パーセント〜２重量パーセント、又は１重量パーセントから２重量パーセントの量で存在する、金属と、不可避不純物とを含み、全ての成分の割合を足し合わせると、１００重量パーセントである、ろう付け溶加材に関し、
又は、
第４７の特定の実施形態が、カドミウム及びリンを含まないろう付け溶加材であって、
１５．５重量パーセント〜２１重量パーセントの銀（Ａｇ）と、
５重量パーセント〜６６．４重量パーセントの銅（Ｃｕ）であって、銅含有率が、１０重量パーセント〜６５重量パーセント、２０重量パーセント〜６０重量パーセント、又は２５重量パーセント〜５５重量パーセントであり得る、銅（Ｃｕ）と、
２０重量パーセント〜２５重量パーセントの亜鉛（Ｚｎ）と、
９重量パーセント〜１２重量パーセントのマンガン（Ｍｎ）と、
インジウム（Ｉｎ）、ガリウム（Ｇａ）、スズ（Ｓｎ）及びこれらの組み合わせからなる群から選択された１重量パーセント〜４重量パーセントの金属と、不可避不純物とを含み、全ての成分の割合を足し合わせると、１００重量パーセントである、ろう付け溶加材に関する。
【０１１３】
前述の第１〜第４７の実施形態はそれぞれ、インジウム（Ｉｎ）、ガリウム（Ｇａ）、スズ（Ｓｎ）及びこれらの組み合わせの代わりに、インジウム、ガリウム又はその混合物を含んでもよく、すなわち、スズが不可避不純物である場合を除いて、スズを含まなくてもよく、したがってその結果、（インジウム（Ｉｎ）、ガリウム（Ｇａ）、スズ（Ｓｎ）及びこれらの組み合わせの代わりに）ガリウム、インジウム又はこれらの組み合わせを１重量パーセント〜５重量パーセントの量、１〜４重量パーセントの量、１〜４重量パーセントの量、又は１〜３重量パーセントの量で含むこと以外は前述の第１〜第４７の実施形態と同一である、第４８の実施形態〜第９５の実施形態の追加の特定の実施形態になり、したがって、不可避不純物である場合を除いて、スズを含まない。
【０１１４】
更に、前述の第１〜第４７の実施形態はそれぞれ、ケイ素、ニッケル、ゲルマニウム、リチウム、アンチモン、鉄、コバルト、チタン又はこれらの組み合わせからなる群から選択された第６の元素を含有してもよい。したがって、本特許出願はまた、更なる他の特定の実施形態に関連する。第９６の特定の実施形態〜第１４４の特定の実施形態は、第１〜第４７の実施形態と同一であり、これらの第９６〜第１４４の実施形態はそれぞれ、更に、０．０５重量パーセント〜６重量パーセントの量で存在するケイ素、アンチモン、チタン、リチウム、ゲルマニウム、ニッケル、鉄又はコバルトからなる群の金属を含み、全ての成分の割合を足し合わせると、１００重量パーセントであり、より具体的には、
ニッケルが、０．００１重量パーセント〜６重量パーセント、又は０．０１重量パーセント〜５重量パーセント、又は０．０５重量パーセント〜４重量パーセント、又は０．０５重量パーセント〜３重量パーセント、又は０．０５重量パーセント〜２重量パーセント、又は０．１重量パーセント〜１重量パーセント、又は０．１重量パーセント〜０．５重量パーセントの量で存在し、又は
チタンが、０．０１重量パーセント〜５重量パーセント、特に０．０５重量パーセント〜３重量パーセント、又は０．０５重量パーセント〜１．５重量パーセント、又は０．１重量パーセント〜１重量パーセント、又は０．１重量パーセント〜０．７５重量パーセント、又は０．１重量パーセント〜０．５重量パーセント、又は０．１重量パーセント〜０．３重量パーセントの量で存在し、又は、
アンチモンが、０．０１重量パーセント〜５重量パーセント、又は０．０５重量パーセント〜２重量パーセント、又は０．０５重量パーセント〜１重量パーセント、又は０．０５重量パーセント〜０．５重量パーセント、又は０．０５重量パーセント〜０．３重量パーセント、又は０．０５重量パーセント〜０．１５重量パーセントの量で存在し、又は
鉄が、０．００１重量パーセント〜５重量パーセント、又は０．０１重量パーセント〜２重量パーセント、又は０．０５重量パーセント〜１重量パーセント、又は０．０５重量パーセント〜０．８重量パーセント、又は０．０５重量パーセント〜０．５重量パーセント、又は０．０５重量パーセント〜０．３重量パーセントの量で存在し、又は、
コバルトが、０．００１重量パーセント〜５重量パーセント、又は０．０１重量パーセント〜２重量パーセント、又は０．０５重量パーセント〜１重量パーセント、又は０．０５重量パーセント〜０．８重量パーセント、又は０．０５重量パーセント〜０．５重量パーセント、又は０．０５重量パーセント〜０．３重量パーセントの量で存在し、又は、
ゲルマニウムが、０．０１重量パーセント〜３重量パーセント、又は０．０５重量パーセント〜２重量パーセント、又は０．０５重量パーセント〜１重量パーセント、又は０．０５重量パーセント〜０．８重量パーセント、又は０．０５重量パーセント〜０．５重量パーセント、又は０．１重量パーセント〜０．４５重量パーセント、又は０．１５重量パーセント〜０．４５重量パーセント、又は０．２重量パーセント〜０．４重量パーセントの量で存在し、又は、
リチウムが、０．００１重量パーセント〜２重量パーセント、又は０．０１重量パーセント〜１重量パーセント、又は０．０１重量パーセント〜０．８重量パーセント、又は０．０１重量パーセント〜０．５重量パーセント、又は０．０１重量パーセント〜０．４重量パーセント、又は０．０１重量パーセント〜０．２重量パーセントの量で存在し、又は、
ケイ素が、０．０１重量パーセント〜２重量パーセント、又は０．０５重量パーセント〜１重量パーセント、又は０．０５重量パーセント〜０．８重量パーセント、又は０．０５重量パーセント〜０．５重量パーセント、又は０．１重量パーセント〜０．４５重量パーセント、又は０．１５重量パーセント〜０．４５重量パーセント、又は０．２重量パーセント〜０．４重量パーセントの量で存在する。
【０１１５】
ろう付け溶加材は、液相合金化又は機械的合金化によって得られる。１つの一般的な方法は、溶融によるものである。本特許出願のろう付け溶加材は、適量の金属を溶かすことによって作製され得る。また、合金を抽出物として利用して、例えば、銀、銅及び亜鉛からなる合金を使用し、その合金に適量のマンガン、スズ又はこれらの合金を追加し、この組み合わせを溶融してもよい。溶融は、アルゴンや窒素などの不活性ガス雰囲気中又は空気中で行われてもよい。とりわけ、ガス炉、電気炉及び誘導炉は、必要な加熱を行う適切な手段である。溶融合金は、成形型に鋳造されてもよく、粉末又は小粒を得るために噴霧されてもよく、又は粒状化されてもよい。ろう付けペーストを作製するために噴霧された粉末が使用されてもよい。粉末及び顆粒は、後述するようなプレス成形及び押出し成形に使用されてもよい。このように、粉末及び顆粒を使用して、打ち抜き部品、ワイヤ又はロッドを得ることができる。
【０１１６】
したがって、溶融の後に、インゴット鋳造、連続鋳造、融解紡糸、合金粒状化又は噴霧などの製造技術が続き得る。
【０１１７】
インゴットはまた、ろう付け溶加材をワイヤ又はリボンの形状に押し出すために使用され得る。
【０１１８】
半製品の形状は、押出し成形、プレス成形、鍛造、伸線、熱間若しくは冷間圧延、矯正、切断、打ち抜き、又はこれらの組み合わせによって、顧客要望に合わせて調整されてもよい。
【０１１９】
連続鋳造も、ワイヤ、リボン又はロッドを得るための選択肢である。
【０１２０】
更に、ろう付け溶加材を所望形状にするために、ろう付け溶加材からシートメタルを得る圧延、伸線、又はリングや打ち抜き部品などの造形品の製造を利用することができる。
【０１２１】
また、ろう付け溶加材を、サンドイッチ型ろう付け溶加材、サンドイッチ型ろう付け合金、三層若しくは三重箔に使用することもができ、これらは、両側がろう付け溶加材の層で覆われた金属リボンと同義語であり、当該技術分野で既知である。
【０１２２】
また、そのようなサンドイッチ型ろう付け溶加材を、例えば熱間圧延クラッディング、圧延クラッディング、複合鋳造によって作製できる方法は当該技術分野で知られており、複合鋳造は、基本的に、溶融ろう付け溶加材を金属リボンに付着させ、凝固又はローラ被覆する技術であり、ろう付け溶加材粉末のペースト又は懸濁液を金属リボンに付着させ熱処理して、溶剤及び有機成分を蒸発させ燃焼させ、ろう付け粉末を焼結又は溶融させる。
【０１２３】
図１に、そのようなサンドイッチ型ろう付け溶加材の構造が示される。金属リボン３は、金属リボンの両側に第１のろう付け溶加材１と第２のろう付け溶加材２を保持する。第１のろう付け溶加材１と第２のろう付け溶加材２の両方として、本明細書に記載されたようなろう付け溶加材が使用されてもよい。また、第１のろう付け溶加材１と第２のろう付け溶加材２が、互いに異なってもよく、それぞれ本明細書に記載されたようなろう付け溶加材であってもよい。代替では、ろう付け溶加材のうちの１つは、他のものが前述のろう付け溶加材である限り、先行技術のろう付け溶加材であってもよい。
【０１２４】
金属リボンは、鋼、鉄、銅、ニッケル及びこれらの合金のような、この目的に適した任意の金属で作製することができるが、他の金属も同様に適し得る。一般に、金属リボンとして、サンドイッチ型ろう付け溶加材に銅リボンが使用される。金属リボンの厚さは、金属リボンの厚さとろう付け溶加材の単層の厚さとの比率によって表わすことができる。典型的な比率は、４：１、１：１、２：１、１：０．８５、１：０．２８である。そのようなサンドイッチ型ろう付け溶加材の全体の厚さは、用途の技術要件によって異なることがあり、典型的には、０．１ｍｍ〜１．５ｍｍ又は０．２ｍｍ〜１．２ｍｍの厚さで提供され得る。
【０１２５】
ろう付け溶加材は、鋼、ステンレス鋼、銅及びこれらの合金（すなわち、黄銅）又はニッケルとその合金で作製された部品などの金属部品を、通常、鋼、ステンレス鋼、銅、及びこれらの合金（すなわち、黄銅）又はニッケルとその合金で作製された母材にろう付けするのに適する。用途の例は、熱交換器、コンプレッサ、ヒートポンプである。したがって、本特許出願は、また、鋼、ステンレス鋼、銅及びこれらの合金（すなわち、黄銅）、ニッケルとその合金、又はこれらの組み合わせで作製された部品を、鋼、ステンレス鋼、銅、及びこれらの合金（すなわち、黄銅）、ニッケルとその合金、又はこれらの組み合わせで作製された母材にろう付けするためのろう付け溶加材の使用に関連する。
【０１２６】
また、ろう付け溶加材は、例えばニッケルクロム合金、銅クロム合金、銅又は銀複合材料などの接点材料を、例えば銅とその合金（すなわち、黄銅）又は鋼で作製された母材にろう付けするのに適する。したがって、本特許出願は、また、ニッケルクロム合金、銅クロム合金、銅又は銀複合材料を、黄銅、銅、鋼又はこれらの組み合わせで作製された母材にろう付けするためのろう付け溶加材の使用に関する。
【０１２７】
ろう付け溶加材は、超硬合金のろう付けにも適する。超硬合金は、多くの場合、鉄、ニッケル、コバルト又はこれらの合金のようなバインダ金属によって浸潤された粉末の形態で、炭化タングステン（ＷＣ）などの超硬材料で作製される。そのような用途では、通常、鋼、硬合金、ダイヤモンド、ダイヤモンドセグメント、又は多結晶ダイヤモンドが、超硬合金と接合される。そのようなろう付けは、超硬合金のこ刃、ミリングツール、ドリルビット又は医療機器を作製するために使用され得る。
【０１２８】
したがって、本特許出願は、また、超硬合金を、鋼（特に工具鋼）、超硬合金、ダイヤモンド又はこれらの組み合わせにろう付けするためのろう付け溶加材の使用と、硬合金のこ刃、ミリングツール、ドリル用ビット又は医療機器を作製するためのろう付け溶加材の使用、並びにそのように得られた超硬合金のこ歯、ミリングツール、ドリル用ビット、又は医療機器に関する。
【０１２９】
鋼のろう付けは、多くの場合、油圧管とブレーキ管に使用される。ろう付け溶加材はまた、ステンレス鋼（例えば、眼鏡フレーム）のろう付けなどの他の材料及び用途にも適する。
【０１３０】
一般に、前述の材料に適した既知のフラックスは、ろう付け溶加材のペースト、ラッカー、粉末又は被覆の形態（例えば、ワイヤ又はロッドの形状）で使用され得る。そのような適したフラックスは、例えば、ＤＩＮ  ＥＮ  １０４５規格に開示されたＦＨ１０、ＦＨ１１及びＦＨ１２である。したがって、本特許出願はまた、ろう付け溶加材のいずれかとフラックスとの組み合わせで作製される造形品に関する。これらは、ワイヤ又はロッドの形状でよい。ろう付け溶加材のうちのいずれかで作製された造形品は、フラックスで被覆されてもよい。より具体的には、ロッド又はワイヤの形態の、ろう付け溶加材のいずれかで作製された造形品は、ＤＩＮ  ＥＮ  １０４５規格で規定されたＦＨ１０、ＦＨ１１又はＦＨ１２から選択されたフラックスによって被覆されてもよい。
【０１３１】
本特許出願のろう付け溶加材によるろう付けは、
−母材を提供するステップと、
−後述される母材に接続される部品を提供するステップと、
−母材と部品をろう付けに適したように互いに配置するステップと、
−本特許出願のろう付け溶加材又はろう付け溶加材とフラックスとの組み合わせを、母材、部品又は両方に接触した状態で、ろう付けに適したように配置するステップと、
−ろう付けをもたらし結合部品を得るのに十分な温度でこの配置を熱処理するステップと、
−結合部品を冷却するステップと、を含む、金属部品をろう付けによって結合するための方法に記載されるように実行され得る。
【０１３２】
ろう付けされる部品は、前述の種々の材料、例えば、鋼、ステンレス鋼、銅とその合金（すなわち、黄銅）、ニッケルとその合金、ニッケルクロム合金、銅クロム合金、銅又は銀複合材料、超硬合金で作製され得る。母材は、例えば、鋼、ステンレス鋼、工具鋼、銅及びその合金（すなわち、黄銅）、ニッケルとその合金、超硬合金、ダイヤモンド又はこれらの組み合わせから選択され得る。部品と母材は両方とも、互いに同じでもよく異なってもよい種々の形状と寸法を有することができる。作製される材料の組成は前述された。母材と部品の両方に可能な形状は、とりわけ、管状、平坦又は角度のあるものである。また、様々な数の部品と母材を使用することができ、したがって、例えば多数のチューブなどのいくつかの部品を、例えばパンチメタルシートなどの１つの母材と接合することができ、又はその逆に接合することができる。これらは、ろう付けによって結合できるように互いに接して配置される。フラックスと組み合わせることができるろう付け溶加材は、母材、部品又は両方の上に配置される。これは、母材や部品を提供する前に、例えば本特許出願のろう付け溶加材を含むペーストをそれぞれ又は両方に塗布することによって行われてもよく、熱処理ステップ中に連続的に塗布されてもよく、例えば本特許出願のろう付け溶加材のワイヤで作製されたリングとして、母材又は部品上に配置されてもよい。フラックスは、ろう付け溶加材の前に又はろう付け溶加材と同時に塗布されてもよい。フラックスで被覆された本特許出願のろう付け溶加材で作製されたロッドは、フラックスをろう付け溶加材と同時に塗布するための可能な手段であるが、部品、母材又は両方は、例えばフラックスを含む液体を塗布することによって、その前にもフラックスが提供されてもよい。
【０１３３】
熱処理は、炎で、炉内で、誘導によって、又は別の方法で加熱することによって行われてもよい。有用なものとして二酸化炭素、窒素又はアルゴンなどの不活性ガスを利用することができるが、ろう付けはまた、空気又は真空中で行われてもよい。熱処理ステップの後で、結合部分は冷却される。したがって、本特許出願は、また、前述のように金属部品を結合するための方法と、そのような方法によって得られたろう付け物品に関する。
【実施例】
【０１３４】
合金は、るつぼ内に単一金属を提供し、誘導炉内で溶融し、グラファイト成形型に鋳造することにより得られた。これらの試料が、作製された合金の評価に使用された。
【０１３５】
【表１−１】
0006636423.tif 000002
【０１３６】
【表１−２】
0006636423.tif 000003
【０１３７】
比較例
【０１３８】
【表２】
0006636423.tif 000004
【０１３９】
合金の冷間変形性は、冷間圧延中の繰り返し変形に基づいて判定された。評価は、試料の裂傷が見られるまで、アニールなしに１回通過するたびに厚さが１ｍｍ減少する繰り返し圧延通過によって行われた。その結果を実施例と比較例に示す。
【０１４０】
濡れ性及び流れ挙動は、鋼又は銅で作製された１ｍｍシートが、鋼又は銅で作製された１ｍｍシート上に直角に配置され、接合部にフラックスが塗布され、ろう付け溶加材で作製されたワイヤが接合部の隣に配置され、この配置を様々な温度で２分間炉に入れた試験に基づいて判断された。様々な温度と基板材料の濡れ性と流れ挙動を評価した。
【０１４１】
格付けは、以下の意味を有する。
【０１４２】
【表３】
0006636423.tif 000005
【０１４３】
液相線温度は、ＤＩＮ  ＥＮ  ＩＳＯ  １７６７２規格に開示された標準ろう付け合金と比較して、示された。ＴＬは、実施例と比較例のそれぞれのろう付け溶加材の液相線温度であり、ＴＬ（ＡｇＸＸＸ）は、ＤＩＮ  ＥＮ  ＩＳＯ  １７６７２規格で識別子Ａｇと数ＸＸＸを有する銀ろう付け溶加材の液相線温度である。
【０１４４】
≒液相線温度は、対応する標準ろう付け溶加材より１５℃高いか低い。
【０１４５】
＜液相線温度は、対応する標準ろう付け溶加材より１５℃超低い。
【０１４６】
＞液相線温度は、対応する標準ろう付け溶加材より１５℃〜３０℃高い。
【０１４７】
＞＞液相線温度は、対応する標準ろう付け溶加材より３０℃以上高い。
【図１】
0006636423.tif 000006